(57)【特許請求の範囲】
【請求項１】
一般式  ＬｉＭｇxＣｏ(1-x)Ｏ2（但し０≦ｘ＜０．１）で表されるリチウムとコバルトを主体とした複合酸化物であって、ＳＥＭ観察による粒径が１μｍ以下である小結晶の一次粒子が多数集合して形成される粒径が２以上３μｍ以下の二次粒子が、主体をなす粒径８以上１０μｍ以下の二次粒子の表面に存在しており、それらの二次粒子は一次粒子の一部を共有することにより互いに結合しているリチウムイオン二次電池の正極活物質。
【請求項２】
コバルト源として平均粒径Ｄ50が２以上３μｍ以下のＭｇ3xＣｏ(3-3x)Ｏ4（０≦ｘ＜０．１）を、リチウム源としてＬｉ2ＣＯ3またはＬｉＯＨのいずれかを用い、Ｃｏに対するＬｉの混合比率がモル比で０．９８以上１．０２以下の範囲内の混合物を６００℃から６５０℃の温度で５時間以上焼成して得られた平均粒径Ｄ50が２以上３μｍ以下の生成物Ａと、前記同様にコバルト源として平均粒径Ｄ50が８以上１０μｍ以下のＭｇ3xＣｏ(3-3x)Ｏ4（０≦ｘ＜０．１）を、リチウム源としてＬｉ2ＣＯ3もしくはＬｉＯＨのいずれかを用い、Ｃｏに対するＬｉの混合比率がモル比で０．９８以上１．０２以下の範囲内の混合物を６００℃から６５０℃の温度で５時間以上焼成して得られた平均粒径Ｄ50が８以上１０μｍ以下の生成物Ｂとを、生成物Ａと生成物Ｂの重量比が１：９から４：６の範囲から選ばれる重量比で混合した後に、９００℃から９５０℃の温度範囲で１０時間から１５時間焼成することを特徴とするリチウムイオン二次電池の正極活物質の製造方法。
【請求項３】
リチウムイオンを可逆的に挿入・脱離出来る負極、リチウム塩を溶解した非水電解液を備え、正極には請求項１に記載の活物質を用いたリチウムイオン二次電池。
【発明の詳細な説明】
【０００１】
【発明の属する技術分野】
本発明は、リチウムとコバルトを主体とした複合酸化物を正極活物質として用いたリチウムイオン二次電池に関し、特にその正極活物質の改良に関するものである。
【０００２】
【従来の技術】
近年、民生用電子機器のポータブル化、コードレス化が急激に進んでいる。これにつれて、これら電子機器の駆動用電源を担う小型、軽量で高エネルギー密度を有する電池への要望が高まっている。このような観点から非水系二次電池、とりわけリチウムイオン二次電池は高電圧、高エネルギー密度を有する電池として、ノートパソコン、携帯電話、ＡＶ機器などに主に使用されている。このリチウムイオン二次電池の負極にはリチウムを吸蔵・放出可能な炭素材料が、正極には層状の結晶構造を有するリチウムと遷移金属であるコバルトとの複合酸化物であるＬｉＣｏＯ2が代表的に使用されている。昨今では電子機器の高性能化により消費電力が増大し、電源としてのリチウムイオン二次電池にはさらなる高エネルギー密度化が求められている。その手段のひとつとしてＬｉＣｏＯ2よりも可逆容量が大きいＬｉＮｉＯ2やＬｉＮｉＯ2のＮｉの一部に他の金属元素を置換させた正極活物質材料を使用することが検討されている。しかしながら、これらの材料は高温環境下での熱安定性やサイクル寿命特性、低温放電特性に課題があり、電池での実用化は一部の限定用途にとどまっている。
【０００３】
一方、ＬｉＣｏＯ2においてもエネルギー密度を高める検討が行なわれている。例えば、特開平１１−２７３６７８号公報に開示されているように粒子の粒径や形状を制御して粉体の流動性や充填性を向上させることで、極板中の正極活物質をより高密度に充填することが可能となり、この極板を用いて電池の容量を高くすることが提案されている。
【０００４】
上記公報の方法で合成される正極活物質の粉体は流動性が高いため極板とした時の活物質の充填が均一にできる。しかしながら、この粉体でも導電材や結着剤と混合して実際の電極とすると、その充填密度は充分に高くはない。なぜなら活物質粒子と活物質粒子の隙間の空間が大きく、この空間には極板を構成するための導電材や結着剤が占めているからである。また、この空間を活物質で埋めるために導電材や結着剤の量を減らして、極板をより大きな力で加圧プレスして活物質を変形あるいは粉砕させて高密度に充填する場合には、活物質相互間の電子伝導性低下による電池特性の低下や、活物質の粉砕により電解液との反応性が高くなるために、高温でのガス発生増大や、安全性が低下するなどの課題があった。また近年リチウムイオン二次電池に対しては更なる安全性の向上が求められており、ＬｉＣｏＯ2の安全性を高めるために、ＬｉＣｏＯ2のＣｏをＭｇなど様々な元素で置換することが検討されている。
【０００５】
【発明が解決しようとする課題】
ＬｉＣｏＯ2のＣｏをＭｇで置換したＬｉＭｇxＣｏ(1-x)Ｏ2は（以下、Ｍｇ置換ＬｉＣｏＯ2と称する）、Ｃｏ3Ｏ4とＬｉ2ＣＯ3とＭｇＣＯ3の粉末を混合して焼成することで得られる。しかしながら、この方法では原料粉末の混合には粉末の大きさによる制限があり、ＣｏとＭｇを均一に置換反応することが難しく、ＣｏとＭｇの組成のズレやＭｇＯ等の不純物が残存するという問題がある。
【０００６】
一方、原子レベルで均一に置換する方法としては共沈法が優れていることが知られている。共沈法で合成したＭｇxＣｏ(1-x)ＯＨ2共晶を加熱処理して得られるＭｇ3xＣｏ(3-3x)Ｏ4を原料として、リチウム塩と混合し、焼成することでＣｏとＭｇが均一に置換したＭｇ置換ＬｉＣｏＯ2を得ることが出来る。しかしながらこの方法では、ＭｇxＣｏ(1-x)ＯＨ2共晶の見かけかさ比重が低いために、得られるＭｇ置換ＬｉＣｏＯ2の見かけかさ比重も低く、この材料を用いて電極を作製した場合には、極板中の活物質の充填密度が低いためにエネルギー密度の高い極板が得られなかった。さらには、このような見かけかさ比重が低い材料で電極を構成した場合には、粒子相互の接触面積が少なくなるために、粒子相互間の電子伝導性が低下して、電池の放電特性やサイクル寿命特性が低下するという課題があった。
【０００７】
本発明の目的は、ＬｉＣｏＯ2及びＭｇ置換ＬｉＣｏＯ2の粒子形状を改良し、極板中の活物質充填密度が高くて高容量の正極、かつ電子伝導性に関しても良好な正極とし、この正極を用いて、高エネルギー密度で電気特性に優れたリチウムイオン二次電池を提供することにある。
【０００８】
【課題を解決するための手段】
本発明の主題はリチウムイオン二次電池の正極活物質として、一般式  ＬｉＭｇxＣｏ(1-x)Ｏ2（但し０≦ｘ＜０．１）で表されるリチウムとコバルトを主体とした複合酸化物で、ＳＥＭ観察による粒径が１μｍ以下である小結晶の一次粒子が多数集合して形成される粒径２以上３μｍ以下の二次粒子が、主体をなす粒径８以上１０μｍ以下の二次粒子の表面に存在し、これらの二次粒子が一次粒子の一部を共有することで互いに結合したものを用いたことである。
【０００９】
この正極活物質は二次粒子相互間で一次粒子の一部を共有しており、この共有部分が粒子相互間での電子の導電経路となることで集電性が向上するために、その結果、極板中での活物質の利用率を高めることができる。また粒径が大きい二次粒子相互間の空間をその周りに部分的に結合している、粒径が小さい二次粒子が占めることができるため、極板中での活物質の充填密度を高めることができる。
【００１０】
また本発明の正極活物質製造方法では、一次焼成で得られた平均粒径が２以上３μｍ以下の小粒径の生成物Ａと、それよりも大粒径の平均粒径が８以上１０μｍ以下の生成物Ｂとの２種類の粉体を混合してから二次焼成を行い、小粒径の生成物Ａと大粒径の生成物Ｂとの粒子間の一部分を焼結させて結合させている。上記のような粒子形状とすることで、導電材と結着剤を混合して極板を構成した場合、粉体の分散状態が均一であるいう利点がある。すなわち、互いに結合していない小粒径と大粒径だけを混合した場合には均一に混合させることが出来るが、そこに導電材や結着剤および分散溶媒を添加して極板を製造する場合には、小粒径と大粒径では、結着剤や分散溶媒との親和力に差があるために、分散状態は不均一になってしまうが、小粒径と大粒径の一部分を結合させた形状とすることで分散状態を均一にすることが出来る。
【００１１】
またこの製造方法とすることで、粒径が８以上１０μｍの二次粒子の表面に、粒径２以上３μｍ以下の二次粒子がそれらの一次粒子の一部を共有状態で結合した正極活物質が主体として出来ており、粒径が２以上３μｍ以下の二次粒子が単独で存在している割合は少ないことがＳＥＭ観察から観察される。このような粒子形状となる理由は以下のことが考えられる。小粒径の二次粒子と大粒径の二次粒子で焼結性が異なることと、さらには、小粒径の二次粒子と大粒径の二次粒子の混合比率を最適化したことが挙げられる。さらに詳細に述べると、小粒径の二次粒子を単独で用いて９００℃で焼成を行なった場合には、焼結による粒子間の凝集が起こり、得られた活物質の粒径は不揃いでその粒径は大きくなる。一方、大粒径の二次粒子の場合には粒子間の凝集は起こらずその粒径はほとんど変化しない。このように小粒径と大粒径で焼結に差異があるのはそれぞれの比表面積の差によるものと考えられる。すなわち、小粒径の二次粒子は比表面積が大きいために、粒子間の接触面積が大きくなるために焼結により凝集すると考えられる。従って、大粒径の二次粒子間がつくる隙間に小粒径の二次粒子が入るような粒径の比率とし、さらにその混合比率を最適化することで、大粒径の二次粒子と小粒径の二次粒子が焼結により一部結合した粒子形状とすることができると考えられる。また、小粒径の二次粒子を介在して大粒径どうしが焼結する場合があるが、容易に粉砕することが可能である。また、本発明ではコバルト源とリチウム源を混合して６００℃で反応させる工程を小粒径と大粒径で分けているが、これはリチウム源を均一に反応させる点でも重要である。
【００１２】
【発明の実施の形態】
本発明の実施形態は、上記の一般式  ＬｉＭｇxＣｏ(1-x)Ｏ2（但し０≦ｘ＜０．１）で表されるコバルト酸リチウムからなる正極活物質において、ＳＥＭ観察による粒径が１μｍ以下である小結晶の一次粒子が多数集合して形成した粒径２以上３μｍ以下の二次粒子を、粒径８以上１０μｍ以下の二次粒子の表面に一次粒子の一部を共有することで結合していることを特徴とする。
【００１３】
この正極活物質の製造方法の詳細を以下に述べる。
【００１４】
コバルト源として平均粒径Ｄ50が２以上３μｍ以下のＭｇ3xＣｏ(3-3x)Ｏ4（０≦ｘ＜０．１）を、リチウム源としてＬｉ2ＣＯ3またはＬｉＯＨのいずれかを用い、Ｃｏに対するＬｉの混合比率がモル比で０．９８以上１．０２以下の範囲内の混合物を６００℃から６５０℃の温度で５時間以上焼成して得られた平均粒径Ｄ50が２以上３μｍ以下の生成物Ａと、前記同様にコバルト源として平均粒径Ｄ50が８以上１０μｍ以下のＭｇ3xＣｏ(3-3x)Ｏ4（０≦ｘ＜０．１）を、リチウム源としてＬｉ2ＣＯ3もしくはＬｉＯＨのいずれかを用い、Ｃｏに対するＬｉの混合比率がモル比で０．９８以上１．０２以下の範囲内の混合物を６００℃から６５０℃の温度で５時間以上焼成して得られた平均粒径Ｄ50が８以上１０μｍ以下の生成物Ｂとを、生成物Ａと生成物Ｂの重量比が１：９から４：６の範囲から選ばれる重量比で混合した後に、９００℃から９５０℃の温度範囲で１０時間から１５時間焼成することで本発明の正極活物質を得ることができる。
【００１５】
本発明の正極活物質に、導電材として天然黒鉛、人造黒鉛、カーボンブラックおよびアセチレンブラックなどの炭素材料と、結着剤としてポリフッ化ビニリデン、ポリテトラフルオロエチレンなどを加えて、Ｎ−２メチルピロリドンなどの分散媒を用いてペースト化した後に、アルミニウム等の金属箔上に塗布することで正極板を構成することができる。本発明の正極活物質を使用して作製した正極板の模式図を図１に示す。芯材１の両面に、正極活物質２、３と結着剤および導電材から構成された合剤層が形成されており、活物質は図１に示されるように充填されている（図中で結着剤及び導電材は図示していない）。
【００１６】
図１から明らかなように、本発明による正極活物質を用いると、粒径が大きい粒子相互の隙間に粒径が小さい粒子が均一に入り込んで充填されるために、極板中の活物質の充填密度が高まり、さらには、粒子間の接触点も多いことが分かる。
【００１７】
負極としては、リチウムを挿入・脱離できる炭素材料や人造黒鉛、天然黒鉛等を用いることができる。また電解液としては六フッ化リン酸リチウム（ＬｉＰＦ6）などのリチウム塩を電解質塩とし、エチレンカーボネートやプロピレンカーボネート等の環状エステルとジメチルカーボネート、ジエチルカーボネート、メチルエチルカーボネート等の鎖状エステルとの混合溶媒に溶解したものを用いることができる。
【００１８】
【実施例】
以下、本発明の実施例について図面を参照しながら詳細に説明する。
【００１９】
（例１）ＬｉＭｇxＣｏ(1-x)Ｏ2の合成
Ｃｏと置換するＭｇの置換量とＣｏに対するＬｉの混合比率を変えてＬｉＭｇxＣｏ(1-x)Ｏ2の合成を行った。原料として一般式Ｍｇ3xＣｏ(3-3x)Ｏ4（式中０≦ｘ＜０．１）で表されるＭｇ含有コバルト酸化物と、Ｌｉ2ＣＯ3で表される炭酸リチウムを用いた。Ｍｇ3xＣｏ(3-3x)Ｏ4はＣｏＳＯ4とＭｇＳＯ4溶液を用いて共沈法により、ＭｇxＣｏ1-x（ＯＨ）2を作製した後に４００℃で加熱処理することで得たものを用いた。Ｍｇ含有コバルト酸化物の粒径は平均粒径Ｄ50で８μｍとし、Ｍｇの置換量はｘの値で０、０．０５、０．１０、０．１５の４種類のもの用いた。これら４種類のＭｇ含有コバルト酸化物に対して炭酸リチウムを混合し、その混合比はＣｏとＭｇの合計モル数に対してＬｉのモル数の比率Ｌｉ／（Ｃｏ＋Ｍｇ）比がそれぞれ０．９５、０．９８、１．０２、１．０５となるようにした。これらの混合物を空気雰囲気中６５０℃で１０時間焼成した後に、再度、粉砕と混合を行ない、その後、空気雰囲気中９００℃で１０時間焼成した。この焼成後の生成物１６種類をそれぞれ本発明の正極活物質Ａ１，Ａ２，Ａ３，・・・，Ａ１６とする。
【００２０】
次に本実施例で得られた正極活物質を用いて正極板を作製した。合成した正極活物質と導電材としてアセチレンブラック、結着剤としてポリフッ化ビニリデンを重量比で１００：３：４の割合で混合しＮ−２メチルピロリドンを加えてペースト状にして厚さ１５μｍのアルミ箔の両面に塗布し、乾燥後、圧延して幅４０ｍｍ、長さ４００ｍｍ、厚み１２５μｍの正極板を得た。正極板にはリード取り付け部分などの合剤無塗工部分が設けてあり、合剤塗工部分の長さは片面塗工に換算して６３０ｍｍとした。塗工後極板の圧延はロールプレス機を用いて線圧１ｔ／ｃｍの条件で活物質密度が３．５ｇ／ｃｃになるように３から５回プレスした。活物質密度とは（合剤中に含まれる活物質重量）／（極板合剤部分の幾何体積）の値である。
【００２１】
次いで、得られた正極板の極板強度の評価を行なった。極板の圧延方向に対して垂直な線（ただし極板の面内）で１８０°に折り曲げて、この時の合剤層の剥がれや極板の破断が起こらないか否かを確認した。充填性が低い活物質で極板を構成した場合には、合剤層の柔軟性がなくなり、また圧延時の極板の延びも大きくなる。その結果、極板の折り曲げ時に合剤の剥がれや極板の破断といった問題がおこる。
【００２２】
極板の強度試験で破断が生じなかった正極に関して電池特性の評価を行った。電池の作製法について以下に詳細に述べる。正極板と対をなす負極板には、人造黒鉛粉末９８重量％に対し結着剤としてスチレンブタジエンゴム２重量％を混合し、これらをカルボキシメチルセルロース水溶液に懸濁させてペースト状にし、このペーストを厚さ１０μｍの銅箔の両面に塗布し、乾燥後、圧延して幅４２．５ｍｍ、長さ３７０ｍｍ、厚み１４６μｍとしたものを用いた。負極板にはリード取り付け部分などの合剤無塗工部分が設けてあり、合剤塗工部分の長さは片面塗工に換算して６５０ｍｍとした。
【００２３】
正極板と負極板をポリエチレン微多孔膜からなるセパレータを介して平板状の巻芯で巻回し、角型のアルミニウム製の電池ケース（厚さ５．３ｍｍ、幅３０．０ｍｍ、高さ４８．０ｍｍ）に収納した。電解液には、エチレンカーボネートとエチルメチルカーボネートの体積比１：２の混合溶媒に、ＬｉＰＦ6を１．０モル／リットルの濃度になるように溶解したものを使用した。電解液を極板群に注入し、０．１Ａで１時間の充電処理をした後に、密閉封口して試験電池を作製した。
【００２４】
電池の初期容量は２０℃の環境下で測定した。充電条件は４．２Ｖの定電圧充電で、電流上限値を０．７０Ａ、電流値が０．０５Ａに達した時を充電終止とした。放電条件は定電流放電で、電流値を０．１４Ａ、電圧が３．０Ｖに達した時を放電終止とした。この条件で充放電したときの３サイクル目の放電容量を電池の初期容量とした。
【００２５】
（例１）で合成した正極活物質を用いた極板の強度評価および電池の初期容量を（表１）に示す。（表１）の極板強度試験結果で×は極板が破断したもの、△は合剤層の表面の一部にひびが認められたものを意味する。
【００２６】
極板強度をみると、Ｍｇの置換量ｘが０．１５となると極板の強度が著しく低下した。これは、Ｍｇを置換することで見かけかさ比重が小さくなり、充填性が低下したからである。また、Ｌｉ／（Ｃｏ＋Ｍｇ）の比率が０．９５の場合と１．０５の場合で極板強度が著しく低下した。Ｌｉの比率が大きくなる方向で結晶粒子の成長が促進されて二次粒子の表面が平滑になる。Ｌｉ／（Ｃｏ＋Ｍｇ）比率が０．９５の場合には表面の平滑性も悪いが、さらに結晶成長が十分でないので、粒子内部の空隙が増えて見かけかさ比重が低下するため充填性が悪くなると考えられる。またＬｉ／（Ｃｏ＋Ｍｇ）比率が１．０５の場合については、結晶粒子の成長が著しく二次粒子の焼結により凝集して充填性が低下したものと考えられる。
【００２７】
これらの結果から、Ｍｇの置換量ｘは０．１０以下が良く、またＬｉ／（Ｃｏ＋Ｍｇ）の比率は０．９８以上１．０２以下が良いことが分かる。
【００２８】
また、電池の初期容量は、Ｍｇの置換量ｘが増えると低下する方向であることが分かる。これは、Ｍｇで置換すると可逆容量が低下するからである。Ｍｇの置換量に関しては、電池の熱的な安定性に問題がなければ少ない方が電池容量の点から好ましい。
【００２９】
【表１】
0003951715.tif 000002
【００３０】
（例２）ＬｉＭｇ0.05Ｃｏ0.95Ｏ2の合成
本発明による正極活物質は以下に述べる方法で合成した。（例１）と同様の方法でＭｇ0.15Ｃｏ2.85Ｏ4を作製し、その平均粒径Ｄ50が１、２、３、４、６、８、１０、１２μｍの８種類のＭｇ0.15Ｃｏ2.85Ｏ4を用意した。これら８種類のＭｇ含有コバルト酸化物のそれぞれに対して炭酸リチウムを混合し、その混合比はＣｏとＭｇの合計モル数に対してＬｉのモル数の比率Ｌｉ／（Ｃｏ＋Ｍｇ）比が１．００となるようにした。これらの混合物を空気雰囲気中６５０℃で１０時間焼成（一次焼成工程）して、平均粒径Ｄ50が１、２、３、４、６、８、１０、１２μｍの８種類の生成物を用意した。これら８種類の生成物で、平均粒径が１から４μｍのものを小粒径生成物、６から１２μｍのものを大粒径生成物とした。小粒径生成物と大粒径生成物の粒径の組み合わせで１６種類の混合物を作製し、その混合比は（小粒径の生成物の重量）：（大粒径の生成物の重量）＝２：８とした。これら１６種類の混合物を空気雰囲気中９００℃で１０時間焼成（二次焼成工程）して、本発明の正極活物質Ｂ１，Ｂ２，・・・，Ｂ１６を得た。また、比較のために粒径が３μｍの小粒径生成物と８μｍ大粒径生成物をそれぞれ別々に二次焼成した後に混合した混合物Ｂ１７を得た。
【００３１】
極板強度及び電池の作製と容量の評価は（例１）と同様の方法で行なった。次いで、（例２）で作製した電池については、高率放電試験と保存試験を行った。以下その方法を述べる。
【００３２】
高率放電試験は満充電の電池を用いて２０℃の環境下で行なった。放電条件は定電流放電で、電流値を１．４０Ａとし電圧が３.０Ｖに達した時を放電終止として、このときの放電容量と初期容量との比を百分率で表して放電容量維持率とした。
【００３３】
保存試験は、放電特性評価後の電池を４.２Ｖの定電圧充電で、電流上限値を０.７０Ａ、電流値が０.０５Ａに達したときを充電終止とした時の充電後の電池厚みと、その後電池を６０℃の環境下で２０日間保存し６０℃の状態で電池厚みを測定し、保存前後での電池厚みの差を電池膨れ量として評価した。
【００３４】
（例２）で合成した正極活物質での極板強度および電池特性の評価結果を（表２）に示す。（表２）の、極板強度試験結果で×は極板が破断したもの、△は合剤層の表面の一部にひびが認められたものを意味し、保存試験および放電容量維持率で、本発明を用いない場合と比較して向上したものを○、同等もしくは低下したものを×とした。
【００３５】
【表２】
0003951715.tif 000003
【００３６】
極板強度をみると、粒径が２，３，４μｍの小粒径生成物と粒径が８μｍ以上の大粒径生成物から得た正極活物質で極板強度が良好なことが分かる。これは、粒径の比率に関係していると考えられる。すなわち、粒子を球形と仮定した場合の最密充填を考えると、（小粒径の平均粒径）/（大粒径の平均粒径）の比率で０．４１４以下が良いと考えられ、実際にこの比が０．５以下のものでは活物質の充填性が良好で、極板の破断や合剤層の割れが発生しない。小粒径生成物の粒径が１μｍの場合には極板強度が低下しているが、これは、大粒径生成物との粒径が違いすぎるために最密充填が起こりにくく充填性が低下しているからと考えられる。
【００３７】
保存試験の結果を見ると、小粒径生成物の粒径が小さい場合には保存試験で電池の膨れ量が大きくなるという問題がある。これは、小粒径生成物の比表面積が大きく活性であるために電解液を酸化分解してＣＯ2ガスの発生が多くなるからである。
【００３８】
高率放電特性の結果を見ると、小粒径生成物の粒径が４μｍ以上の場合には、活物質の充填性が高く極板強度は良好であるが、粒径が大きいため放電特性が低下している。
【００３９】
また、比較の混合物Ｂ１７と比べると、本発明の正極活物質では初期容量が大きく高率放電特性も優れていることが分かる。その理由としては、本発明の正極活物質は、二次粒子相互間で一次粒子の一部を共有しており、この共有部分が粒子相互間での電子の導電経路となることで集電性が向上しているからである。また、極板中での活物質の分散が均一であることも集電性の向上に寄与している。
【００４０】
以上の結果をあわせてみると、一般式  ＬｉＭｇxＣｏ(1-x)Ｏ2（但し０≦ｘ＜０．１）で表されるリチウムとコバルトを主体とした複合酸化物であって、ＳＥＭ観察による粒径が１μｍ以下である小結晶の一次粒子が多数集合して形成される粒径が２以上３μｍ以下の二次粒子が、主体をなす粒径８以上１０μｍ以下の二次粒子の表面に存在しており、それらの二次粒子は一次粒子の一部を共有することにより互いに結合している正極活物質とすることで、活物質を高密度に充填た極板においても極板強度が強く、かつ、電池の放電特性も良好なリチウムイオン二次電池が提供できることが分かる。
【００４１】
なお本実施例ではＬｉＭｇ0.05Ｃｏ1.95Ｏ2を用いた場合について示したがＭｇを含まないＬｉＣｏＯ2を用いた場合についても全く同様の結果が得られた。
【００４２】
また平均粒径Ｄ50が２以上３μｍ以下の生成物Ａと平均粒径Ｄ50が８以上１０μｍ以下の生成物Ｂの混合比については、活物質の充填性を考えると生成物Ａ：生成物Ｂの重量比で１：９から４：６の範囲で同様の効果が得られる。より好ましくは２：８から３：７の範囲である。
【００４３】
【発明の効果】
本発明による正極活物質を用いることで、正極板中での活物質の高充填化と集電性の向上がはかれ、その結果として高容量で放電特性の優れた非水電解液二次電池を提供することができる。
【図面の簡単な説明】
【図１】本発明の一実施形態によるリチウムイオン二次電池正極の構造模式図
【符号の説明】
１  芯材
２  粉末Ａ
３  粉末Ｂ
【図１】
0003951715.tif 000004